(57)【要約】【課題】透明性及び耐擦傷性に優れ、耐環境性にも優れる耐擦傷性樹脂板を提供する。【解決手段】スチレン系単量体と（メタ）アクリロニトリル、無水マレイン酸及び（メタ）アクリル酸からなる群から選ばれる少なくとも１種の単量体とを共重合させてなる重合体（Ａ）からなる層（Ａ）の少なくとも一方の面に、全単量体の合計１００重量％を基準にメタクリル酸メチルを８０〜１００重量％及びメタクリル酸メチル以外の単量体を０〜２０重量％の割合で重合させてなる重合体（Ｂ）からなる層（Ｂ）が積層されてなる積層板を基板とし、その層（Ａ）上に硬化被膜を形成する。【選択図】なし【特許請求の範囲】
【請求項１】
基板の少なくとも一方の面に硬化被膜が形成されてなる耐擦傷性樹脂板であって、前記基板は、下記重合体（Ａ）からなる層（Ａ）の少なくとも一方の面に下記重合体（Ｂ）からなる層（Ｂ）が積層されてなり、前記層（Ｂ）上に前記硬化被膜が形成されていることを特徴とする耐擦傷性樹脂板。
重合体（Ａ）：スチレン系単量体と（メタ）アクリロニトリル、無水マレイン酸及び（メタ）アクリル酸からなる群から選ばれる少なくとも１種の単量体とを共重合させてなる重合体。
重合体（Ｂ）：全単量体の合計１００重量％を基準にメタクリル酸メチルを８０〜１００重量％及びメタクリル酸メチル以外の単量体を０〜２０重量％の割合で重合させてなる重合体。
【請求項２】
基板の厚さが０．２〜３ｍｍであり、層（Ｂ）の厚さが基板の厚さの５０％以下、かつ３μｍ以上である請求項１に記載の耐擦傷性樹脂板。
【請求項３】
層（Ａ）が、重合体（Ａ）及びメタクリル樹脂からなる層である請求項１又は２に記載の耐擦傷性樹脂板。
【請求項４】
層（Ｂ）が、重合体（Ｂ）及びアクリル系ゴム粒子からなる層である請求項１〜３のいずれかに記載の耐擦傷性樹脂板。
【請求項５】
硬化被膜が、分子中に少なくとも３個の（メタ）アクロイルオキシ基を有する化合物を含む硬化性塗料により形成されたものである請求項１〜４のいずれかに記載の耐擦傷性樹脂板。
【請求項６】
硬化被膜が、導電性粒子を含む硬化性塗料により形成されたものである請求項１〜５のいずれかに記載の耐擦傷性樹脂板。
【請求項７】
請求項１〜６のいずれかに記載の耐擦傷性樹脂板からなるディスプレイ保護板。
【請求項８】
請求項１〜６のいずれかに記載の耐擦傷性樹脂板からなる携帯型情報端末の表示窓保護板。
【発明の詳細な説明】
【技術分野】
【０００１】
本発明は、樹脂基板の少なくとも一方の面に耐擦傷性（ハードコート性）の硬化被膜が形成されてなる耐擦傷性樹脂板に関する。また、本発明は、この耐擦傷性樹脂板からなるディスプレイ保護板、特に携帯型情報端末の表示窓保護板に関する。
【背景技術】
【０００２】
耐擦傷性樹脂板として、例えば特許文献１〜６には、メタクリル樹脂板を基板とし、その少なくとも一方の面に硬化被膜が形成されてなる、携帯型情報端末の表示窓保護板として好適な耐擦傷性樹脂板が開示されている。このメタクリル樹脂板を基板とする耐擦傷性樹脂板は、透明性が高く、耐擦傷性も高いという利点を有している。
【０００３】
【特許文献１】特開２００４−１４３３６５号公報
【特許文献２】特開２００４−２９９１９９号公報
【特許文献３】特開２００７−１９０７９４号公報
【特許文献４】特開２００８−６８１１号公報
【特許文献５】特開２００８−３６９２７号公報
【特許文献６】特開２００８−４９６９７号公報
【発明の開示】
【発明が解決しようとする課題】
【０００４】
しかしながら、上記のメタクリル樹脂板を基板とする耐擦傷性樹脂板は、耐環境性が必ずしも十分でなく、例えば、高温高湿下に長時間曝された場合に、反りが発生し易かったり、硬化被膜にクラックが発生し易かったりするという問題がある。
【０００５】
そこで、本発明の目的は、透明性及び耐擦傷性に優れ、耐環境性にも優れる耐擦傷性樹脂板を提供することにある。そして、この耐擦傷性樹脂板からなるディスプレイ保護板、特に携帯型情報端末の表示窓保護板を提供することにある。
【課題を解決するための手段】
【０００６】
本発明者は、鋭意検討の結果、所定のスチレン系樹脂層の少なくとも一方の面に所定のメタクリル樹脂層が形成されてなる積層板を基板とし、そのメタクリル樹脂層上に硬化被膜を形成することにより、上記目的に適う耐擦傷性樹脂板が得られることを見出し、本発明を完成するに至った。
【０００７】
すなわち、本発明は、基板の少なくとも一方の面に硬化被膜が形成されてなる耐擦傷性樹脂板であって、前記基板は、下記重合体（Ａ）からなる層（Ａ）の少なくとも一方の面に下記重合体（Ｂ）からなる層（Ｂ）が積層されてなり、前記層（Ｂ）上に前記硬化被膜が形成されていることを特徴とする耐擦傷性樹脂板を提供する。
【０００８】
重合体（Ａ）：スチレン系単量体と（メタ）アクリロニトリル、無水マレイン酸及び（メタ）アクリル酸からなる群から選ばれる少なくとも１種の単量体とを共重合させてなる重合体。
【０００９】
重合体（Ｂ）：全単量体の合計１００重量％を基準にメタクリル酸メチルを８０〜１００重量％及びメタクリル酸メチル以外の単量体を０〜２０重量％の割合で重合させてなる重合体。
【００１０】
また、本発明は、この耐擦傷性樹脂板からなるディスプレイ保護板、特に携帯型情報端末の表示窓保護板を提供する。
【発明の効果】
【００１１】
本発明の耐擦傷性樹脂板は、透明性及び耐擦傷性に優れ、耐環境性にも優れるので、この耐擦傷性樹脂板をディスプレイ保護板、特に携帯型情報端末の表示窓保護板として用いることにより、その表示窓を効果的に保護することができる。
【発明を実施するための最良の形態】
【００１２】
以下、本発明を詳細に説明する。本発明の耐擦傷性樹脂板は、基板の少なくとも一方の面に硬化被膜が形成されてなるものである。そして、前記基板は、下記重合体（Ａ）からなる層（Ａ）の少なくとも一方の面に下記重合体（Ｂ）からなる層（Ｂ）が積層されてなるものであり、かつ、前記重合体（Ｂ）からなる層上に前記硬化被膜が形成されているものである。
【００１３】
重合体（Ａ）：スチレン系単量体と（メタ）アクリロニトリル、無水マレイン酸及び（メタ）アクリル酸からなる群から選ばれる少なくとも１種の単量体とを共重合させてなる重合体。
【００１４】
重合体（Ｂ）：全単量体の合計１００重量％を基準にメタクリル酸メチルを８０〜１００重量％及びメタクリル酸メチル以外の単量体を０〜２０重量％の割合で重合させてなる重合体。
【００１５】
ここで、耐擦傷性樹脂板において、硬化被膜は、基板の両面に形成されていてもよいし、基板の片面のみに形成されていてもよい。また、基板において、層（Ｂ）は、層（Ａ）の両面に積層されていてもよいし、層（Ａ）の片面のみに積層されていてもよい。そして、層（Ｂ）が層（Ａ）の両面に積層されている場合、硬化被膜は、両方の層（Ｂ）上に形成されていてもよいし、片方の層（Ｂ）上のみに形成されていてもよい。また、層（Ｂ）が層（Ａ）の片面のみに積層されている場合、硬化被膜は、層（Ａ）上と層（Ｂ）上の両方に形成されていてもよいし、層（Ｂ）上のみに形成されていてもよいが、硬化被膜のクラック発生防止の点では、層（Ｂ）上のみに形成されているのが好ましい。
【００１６】
したがって、耐擦傷性樹脂板の層構成の典型的な例としては、（１）：硬化被膜／層（Ｂ）／層（Ａ）／層（Ｂ）／硬化被膜、（２）：硬化被膜／層（Ｂ）／層（Ａ）／層（Ｂ）、（３）：硬化被膜／層（Ｂ）／層（Ａ）を挙げることができる。
【００１７】
重合体（Ａ）は、スチレン系単量体と（メタ）アクリロニトリル、無水マレイン酸及び（メタ）アクリル酸からなる群から選ばれる少なくとも１種の単量体とを共重合させてなる重合体である。なお、（メタ）アクリロニトリルは、アクリロニトリル又はメタクリロニトリルを意味し、（メタ）アクリル酸は、アクリル酸又はメタクリル酸を意味する。
【００１８】
スチレン系単量体としては、例えば、スチレン、α−メチルスチレン、ｏ−メチルスチレン、ｐ−メチルスチレン、エチルスチレン、ジメチルスチレン、ｐ−ｔｅｒｔ−ブチルスチレン、２，４−ジメチルスチレン、メトキシスチレン、ブロモスチレン、フルオロスチレン、ニトロスチレン、クロロメチルスチレン、アセトキシスチレン、ｐ−ジメチルアミノメチルスチレンが挙げられ、必要によりそれらの２種以上を用いてもよい。
【００１９】
スチレン系単量体と（メタ）アクリロニトリル、無水マレイン酸及び（メタ）アクリル酸からなる群から選ばれる少なくとも１種の単量体との割合は、重合体（Ａ）の機械的強度や耐熱性、層（Ａ）と層（Ｂ）との密着性の点から、重合体（Ａ）を構成する全単量体の合計１００重量％を基準として、通常、前者が５０〜９５重量％、後者が５〜５０重量％であり、好ましくは、前者が６０〜９５重量％、後者が５〜３０重量％であり、より好ましくは、前者が８０〜９３重量％、後者が７〜２０重量％である。なお、必要に応じて他の単量体を用いてもよいが、その量は、重合体（Ａ）を構成する全単量体の合計１００重量％を基準として、通常２０重量％までである。
【００２０】
重合体（Ａ）は、メタクリル樹脂と混合して用いることもできる。メタクリル樹脂は、メタクリル酸エステルを主体とする重合体であり、メタクリル酸エステルの単独重合体であってもよいし、メタクリル酸エステル５０重量％以上とこれ以外の単量体５０重量％以下との共重合体であってもよい。ここで、メタクリル酸エステルとしては、通常、メタクリル酸のアルキルエステルが用いられる。メタクリル樹脂としては、重合体（Ｂ）と同一のものを用いることができる。
【００２１】
重合体（Ａ）とメタクリル樹脂との割合は、両者の合計１００重量％を基準として、層（Ａ）の耐薬品性の点から、通常、前者が２５〜１００重量％、後者が０〜７５重量％であり、好ましくは、前者が４０〜１００重量％、後者が０〜６０重量％である。
【００２２】
重合体（Ａ）とメタクリル樹脂との混合は、両者を押出機やミキサーを用いて溶融混合し、混合樹脂組成物としてから、後述する方法で板状成形品としてもよいし、両者をそのまま混合し、溶融押出しながら板状成形品化してもよい。
【００２３】
なお、重合体（Ａ）には、メタクリル樹脂の他、必要に応じて他の成分、例えば、紫外線吸収剤、有機系染料、無機系染料、顔料、酸化防止剤、帯電防止剤、界面活性剤を配合してもよい。
【００２４】
重合体（Ｂ）は、全単量体の合計１００重量％を基準にメタクリル酸メチルを８０〜１００重量％及びメタクリル酸メチル以外の単量体を０〜２０重量％の割合で重合させてなる重合体である。
【００２５】
ここで、メタクリル酸メチル以外の単量体の例としては、メタクリル酸エチル、メタクリル酸ブチル、メタクリル酸２−エチルヘキシルなどの、メタクリル酸メチル以外のメタクリル酸アルキルが挙げられ、そのアルキル基の炭素数は通常２〜８、好ましくは２〜４である。
【００２６】
また、アクリル酸メチル、アクリル酸エチル、アクリル酸ブチル、アクリル酸２−エチルヘキシルなどのアクリル酸アルキルも挙げられ、そのアルキル基の炭素数は通常１〜８、好ましくは１〜４である。
【００２７】
さらに、メタクリル酸アルキル及びアクリル酸アルキル以外の単官能単量体、すなわち分子内に重合性の炭素−炭素二重結合を１個有する化合物の例として、アクリル酸、メタクリル酸の如き不飽和カルボン酸、スチレン、α−メチルスチレン、ビニルトルエンの如き芳香族アルケニル化合物、アクリロニトリル、メタクリロニトリルの如きアルケニルシアン化合物、無水マレイン酸、Ｎ−置換マレイミドが挙げられる。
【００２８】
また、多官能単量体、すなわち分子内に重合性の炭素−炭素二重結合を少なくとも２個有する化合物の例として、エチレングリコールジメタクリレート、ブタンジオールジメタクリレート、トリメチロールプロパントリアクリレートの如き多価アルコールのポリ不飽和カルボン酸エステル、アクリル酸アリル、メタクリル酸アリル、ケイ皮酸アリルの如き不飽和カルボン酸のアルケニルエステル、フタル酸ジアリル、マレイン酸ジアリル、トリアリルシアヌレート、トリアリルイソシアヌレートの如き多塩基酸のポリアルケニルエステル、ジビニルベンゼンの如き芳香族ポリアルケニル化合物が挙げられる。
【００２９】
なお、上記のメタクリル酸メチル以外のメタクリル酸アルキル、アクリル酸アルキル、これら以外の単官能単量体、及び多官能単量体は、それぞれ、必要に応じてそれらの２種以上を用いてもよい。
【００３０】
重合体（Ｂ）は、その単量体成分を、懸濁重合、乳化重合、塊状重合などの方法により重合させることにより、調製することができる。その際、好適な機械強度や耐熱性を得るため、又は好適な成形性を示す粘度を得るため、重合時に連鎖移動剤を使用することが好ましい。連鎖移動剤の量は、単量体の種類やその割合などに応じて、適宜決定すればよい。
【００３１】
重合体（Ｂ）にはアクリル系ゴム粒子を配合して、その組成物により層（Ｂ）を構成することによって、耐衝撃性を付与することもできる。
【００３２】
アクリル系ゴム粒子は、ゴム成分としてアクリル酸エステルを主体とする弾性重合体を含有する粒子であり、この弾性重合体のみからなる単層構造の粒子であってもよいし、この弾性重合体の層を有する多層構造の粒子であってもよいが、層（Ｂ）の表面硬度の点から、多層構造の粒子であることが好ましい。また、この弾性重合体は、アクリル酸エステルの単独重合体であってもよいし、アクリル酸エステル５０重量％以上とこれ以外の単量体５０重量％以下との共重合体であってもよい。ここで、アクリル酸エステルとしては、通常、アクリル酸のアルキルエステルが用いられる。
【００３３】
アクリル酸エステルを主体とする弾性重合体の好ましい単量体組成は、全単量体を基準として、アクリル酸アルキルが５０〜９９．９重量％、メタクリル酸アルキルが０〜４９．９重量％、これら以外の単官能単量体が０〜４９．９重量％、及び多官能単量体が０．１〜１０重量％である。
【００３４】
ここで、アクリル酸アルキルの例は、先に重合体（Ｂ）の単量体成分として挙げたアクリル酸アルキルの例と同様であり、そのアルキル基の炭素数は通常１〜８、好ましくは４〜８である。また、メタクリル酸アルキルの例は、先に重合体（Ｂ）の単量体成分として挙げたメタクリル酸メチルを含むメタリル酸アルキルの例と同様であり、そのアルキル基の炭素数は通常１〜８、好ましくは１〜４である。
【００３５】
また、これら以外の単官能単量体は、先に重合体（Ｂ）の単量体成分として挙げたメタクリル酸アルキル及びアクリル酸アルキル以外の単官能単量体の例と同様である。中でもスチレン、α−メチルスチレン、ビニルトルエンの如き芳香族アルケニル化合物が好ましく用いられる。
【００３６】
また、多官能単量体の例は、先に重合体（Ｂ）の単量体成分として挙げた多官能単量体の例と同様であり、中でも、不飽和カルボン酸のアルケニルエステルや、多塩基酸のポリアルケニルエステルが好ましく用いられる。
【００３７】
なお、上記のアクリル酸アルキル、メタクリル酸アルキル、これら以外の単官能単量体、及び多官能単量体は、それぞれ、必要に応じてそれらの２種以上を用いてもよい。
【００３８】
アクリル系ゴム粒子として多層構造のものを使用する場合、その好適な例としては、アクリル酸エステルを主体とする弾性重合体の層の外側に、メタクリル酸エステルを主体とする重合体の層を有するもの、すなわち、アクリル酸エステルを主体とする弾性重合体を内層とし、メタクリル酸エステルを主体とする重合体を外層とする、少なくとも２層構造のものを挙げることができる。ここで、外層の重合体の単量体成分であるメタクリル酸エステルとしては、通常、メタクリル酸アルキルが用いられる。また、外層の重合体は、内層の弾性重合体１００重量部に対し、通常１０〜４００重量部、好ましくは２０〜２００重量部の割合で形成するのがよい。外層の重合体を、内層の弾性重合体１００重量部に対し１０重量部以上とすることで、該弾性重合体の凝集が生じ難くなり、層（Ｂ）の透明性が良好となる。
【００３９】
上記外層の重合体の好ましい単量体組成は、全単量体を基準として、メタクリル酸アルキルが５０〜１００重量％、アクリル酸アルキルが０〜５０重量％、これら以外の単官能単量体が０〜５０重量％、及び多官能単量体が０〜１０重量％である。
【００４０】
ここで、メタクリル酸アルキルの例は、先に重合体（Ｂ）の単量体成分として挙げたメタクリル酸メチルを含むメタクリル酸アルキルの例と同様であり、そのアルキル基の炭素数は通常１〜８、好ましくは１〜４である。中でもメタクリル酸メチルが好ましく用いられる。
【００４１】
また、アクリル酸アルキルの例は、先に重合体（Ｂ）の単量体成分として挙げたアクリル酸アルキルの例と同様であり、そのアルキル基の炭素数は通常１〜８、好ましくは１〜４である。
【００４２】
また、メタクリル酸アルキル及びアクリル酸アルキル以外の単官能単量体の例は、先に重合体（Ｂ）の単量体成分として挙げたメタクリル酸アルキル及びアクリル酸アルキル以外の単官能単量体の例と同様であり、また、多官能単量体の例は、先に重合体（Ｂ）の単量体成分として挙げた多官能単量体の例と同様である。
【００４３】
なお、上記のメタクリル酸アルキル、アクリル酸アルキル、これら以外の単官能単量体、及び多官能単量体は、それぞれ、必要に応じてそれらの２種以上を用いてもよい。
【００４４】
また、多層構造のアクリル系ゴム粒子の好適な例として、上記２層構造の内層であるアクリル酸エステルを主体とする弾性重合体の層の内側に、さらにメタクリル酸エステルを主体とする重合体の層を有するもの、すなわち、このメタクリル酸エステルを主体とする重合体を内層とし、アクリル酸エステルを主体とする弾性重合体を中間層とし、先のメタクリル酸エステルを主体とする重合体を外層とする、少なくとも３層構造のものを挙げることもできる。ここで、内層の重合体の単量体成分であるメタクリル酸エステルとしては、通常、メタクリル酸アルキルが用いられる。また、内層の重合体は、中間層の弾性重合体１００重量部に対し、通常１０〜４００重量部、好ましくは２０〜２００重量部の割合で形成するのがよい。
【００４５】
上記内層の重合体の好ましい単量体組成は、全単量体を基準として、メタクリル酸アルキルが７０〜１００重量％、アクリル酸アルキルが０〜３０重量％、これ以外の単官能単量体が０〜３０重量％、及び多官能単量体が０〜１０重量％である。
【００４６】
ここで、メタクリル酸アルキルの例は、先に重合体（Ｂ）の単量体成分として挙げたメタクリル酸メチルを含むメタクリル酸アルキルの例と同様であり、そのアルキル基の炭素数は通常１〜８、好ましくは１〜４である。中でもメタクリル酸メチルが好ましく用いられる。また、アクリル酸アルキルの例は、先に重合体（Ｂ）の単量体成分として挙げたアクリル酸アルキルの例と同様であり、そのアルキル基の炭素数は通常１〜８、好ましくは１〜４である。
【００４７】
また、メタクリル酸アルキル及びアクリル酸アルキル以外の単官能単量体の例は、先に重合体（Ｂ）の単量体成分として挙げたメタクリル酸アルキル及びアクリル酸アルキル以外の単官能単量体の例と同様であり、また、多官能単量体の例は、先に重合体（Ｂ）の単量体成分として挙げた多官能単量体の例と同様である。
【００４８】
なお、上記のメタクリル酸アルキル、アクリル酸アルキル、これら以外の単官能単量体、及び多官能単量体は、それぞれ、必要に応じてそれらの２種以上を用いてもよい。
【００４９】
上記のようなアクリル系多層構造重合体は、例えば、特公昭５５−２７５７６号公報、特開平６−８０７３９号公報、特開昭４９−２３２９２号公報に記載されている。
【００５０】
アクリル系ゴム粒子は、先に述べたアクリル酸エステルを主体とする弾性重合体の単量体成分を、乳化重合法などにより、少なくとも１段の反応で重合させることにより、調製することができる。その際、先に述べた如く、上記弾性重合体の層の外側に、メタクリル酸エステルを主体とする重合体の層を形成する場合は、この外層の重合体の単量体成分を、上記弾性重合体の存在下に、乳化重合法などにより、少なくとも１段の反応で重合させることにより、上記弾性重合体にグラフトさせればよい。また、先に述べた如く、上記弾性重合体の層の内側に、さらにメタクリル酸エステルを主体とする重合体の層を形成する場合は、まず、この内層の重合体の単量体成分を、乳化重合法などにより、少なくとも１段の反応で重合させ、次いで、得られる重合体の存在下に、上記弾性重合体の単量体成分を、乳化重合法などにより、少なくとも１段の反応で重合させることにより、上記内層の重合体にグラフトさせ、さらに、得られる弾性重合体の存在下に、上記外層の重合体の単量体成分を、乳化重合法などにより、少なくとも１段の反応で重合させることにより、上記弾性重合体にグラフトさせればよい。なお、各層の重合を、それぞれ２段以上で行う場合、いずれも、各段の単量体組成ではなく、全体としての単量体組成が所定の範囲内にあればよい。
【００５１】
アクリル系ゴム粒子の粒径については、該ゴム粒子中のアクリル酸エステルを主体とする弾性重合体の層の平均粒子径が、０．０１〜０．４μｍであるのが好ましく、より好ましくは０．０５〜０．３μｍ、さらに好ましくは０．０７〜０．２５μｍである。この平均粒子径があまり大きいと、層（Ｂ）の透明性が低下するため、好ましくない。また、この平均粒子径があまり小さいと、層（Ｂ）の表面硬度が低下して後述する硬化被膜を設けても傷が付き易くなったり、層（Ｂ）の柔軟性が低下して耐衝撃性の改善効果が乏しくなったりするため、好ましくない。
【００５２】
なお、上記平均粒子径は、アクリル系ゴム粒子を重合体（Ｂ）と混合してフィルム化し、その断面において酸化ルテニウムによる上記弾性重合体の層の染色を施し、電子顕微鏡で観察して、染色された部分の直径から求めることができる。すなわち、アクリル系ゴム粒子を重合体（Ｂ）に混合し、その断面を酸化ルテニウムで染色すると、母相の重合体（Ｂ）は染色されず、上記弾性重合体の層の外側にメタクリル酸エステルを主体とする重合体の層が存在する場合は、この外層の重合体も染色されず、上記弾性重合体の層のみが染色されるので、こうして染色され、電子顕微鏡でほぼ円形状に観察される部分の直径から、粒子径を求めることができる。上記弾性重合体の層の内側にメタクリル酸エステルを主体とする重合体の層が存在する場合は、この内層の重合体も染色されず、その外側の上記弾性重合体の層が染色された２層構造の状態で観察されることになるが、この場合は、２層構造の外側、すなわち上記弾性重合体の層の外径で考えればよい。
【００５３】
重合体（Ｂ）とアクリル系ゴム粒子との配合割合は、両者の合計１００重量部を基準に、重合体（Ｂ）が２０〜９５重量部であり、アクリル系ゴム粒子が５〜８０重量部である。重合体（Ｂ）の割合があまり小さく、アクリル系ゴム粒子の割合があまり大きいと、層（Ｂ）の表面硬度が低下して傷が付き易くなると共に、製品外観が悪くなる。一方、重合体（Ｂ）の割合があまり大きく、アクリル系ゴム粒子の割合があまり小さいと、層（Ｂ）の柔軟性が低下して割れ易くなる。
【００５４】
また、アクリル系ゴム粒子中のアクリル酸エステルを主体とする弾性重合体の量は、重合体（Ｂ）及びアクリル系ゴム粒子の合計１００重量部を基準に、５〜５０重量部であることが好ましく、７〜４０重量部であることがより好ましい。重合体（Ｂ）及びアクリル系ゴム粒子の合計１００重量部あたり上記弾性共重合体の量が５重量部以上となるようにすれば、層（Ｂ）自体が脆くなることなく、製板性を向上させることができる。一方、重合体（Ｂ）及びアクリル系ゴム粒子の合計１００重量部あたり上記弾性共重合体の量が５０重量部以下となるようにすれば、層（Ｂ）の透明性や表面硬度を向上させることができる。
【００５５】
なお、重合体（Ｂ）には、アクリル系ゴム粒子の他、必要に応じて他の成分、例えば、紫外線吸収剤、有機系染料、無機系染料、顔料、酸化防止剤、帯電防止剤、界面活性剤を配合してもよい。
【００５６】
本発明の耐擦傷性樹脂板の基板を製造するためには、通常、Ｔダイを用いた押出成形法が利用され、重合体（Ａ）及び（Ｂ）を共押出成形するのがよい。この共押出成形では、例えば、複数の押出機と、それらから押し出される樹脂を積層するためのマルチマニホールド方式やフィードブロック方式などの機構とを有する、公知の多層押出機を用いることができる。
【００５７】
得られる基板の表面は平滑であってもよいし、微細な凹凸が設けられていてもよい。平滑性や凹凸形状の付与には、重合体（Ａ）及び（Ｂ）を、例えばＴダイから溶融押出し、得られる板状物の少なくとも片面をロール又はベルトに接触させて製板する方法が、表面性状の良好な基板が得られる点で好ましい。とりわけ、基板の平滑性又は形状付与の精密性を向上させる観点からは、重合体（Ａ）及び（Ｂ）を溶融押出して得られる板状物の両面をロール表面又はベルト表面に接触させて成形する方法が好ましい。この際に用いるロール又はベルトは、いずれも金属製であるのが好ましい。したがって、好ましい形態として、重合体（Ａ）及び（Ｂ）をＴダイから溶融押出した後、少なくとも１本の鏡面ロールに接触させて、より好ましくは２本の鏡面ロールに接触させて挟み込んだ状態で、成形する方法が挙げられる。
【００５８】
基板の厚さは、通常０．２〜３ｍｍであり、好ましくは０．２５〜２．５ｍｍである。基板の厚さがあまり小さいと、ディスプレイ保護板の基板としては、強度ないし剛性が十分でないことがあり、また、基板の厚さがあまり大きいと、ディスプレイ保護板の基板としては、デザイン上、適当でないことがある。なお、上記基板をディスプレイ保護板の基板として用いるに際しては、そのディスプレイの表面形状に合わせて、平面形状で、又は曲面を有する形状で適用することができる。
【００５９】
基板における層（Ｂ）の厚さは、基板全体の厚さの５０％以下であるのが好ましい。また、層（Ｂ）の厚さは、層（Ａ）の両面に存在する場合は各々の厚さとして、３μｍ以上であるのが好ましく、また通常１００μｍ以下である。層（Ｂ）の厚さがあまり大きいと、基板ないし耐擦傷性樹脂板の耐熱性が不十分になり、また、耐擦傷性樹脂板の耐環境性が不十分になり、例えば高温高湿下に長時間曝された場合に、反りなどの変形を生じ易くなる。
【００６０】
基板が層（Ａ）の両面に層（Ｂ）が形成されてなるものであれば、少なくとも一方の層（Ｂ）上に硬化被膜が形成され、また、基板が層（Ａ）の片面のみに層（Ｂ）が形成されてなるものであれば、少なくとも層（Ｂ）上に硬化被膜が形成される。
【００６１】
硬化被膜を形成するのに用いられる硬化性塗料は、耐擦傷性をもたらす硬化性化合物を必須成分とし、必要に応じて、硬化触媒、導電性粒子、溶媒、レベリング剤、安定化剤、酸化防止剤、着色剤などを含有するものである。
【００６２】
硬化性化合物としては、例えば、アクリレート化合物、ウレタンアクリレート化合物、エポキシアクリレート化合物、カルボキシル基変性エポキシアクリレート化合物、ポリエステルアクリレート化合物、共重合系アクリレート化合物、脂環式エポキシ樹脂、グリシジルエーテルエポキシ樹脂、ビニルエーテル化合物、オキセタン化合物が挙げられる。中でも、硬化被膜の耐擦傷性の点から、多官能アクリレート化合物、多官能ウレタンアクリレート化合物、多官能エポキシアクリレート化合物の如きラジカル重合系の硬化性化合物や、アルコキシシラン、アルキルアルコキシシランの如き熱重合系の硬化性化合物が好ましく用いられる。これらの硬化性化合物は、電子線、放射線、紫外線などのエネルギー線を照射することにより硬化するものであるか、加熱により硬化するものであるのがよい。これらの硬化性化合物は、それぞれ単独で用いてもよいし、複数の化合物を組み合わせて用いてもよい。
【００６３】
特に好ましい硬化性化合物は、分子中に少なくとも３個の（メタ）アクロイルオキシ基を有する化合物である。ここで、（メタ）アクリロイルオキシ基とは、アクリロイルオキシ基又はメタクロイルオキシ基をいう。その他、本明細書において、（メタ）アクリレート、（メタ）アクリル酸などというときの「（メタ）」も同様の意味である。
【００６４】
分子中に少なくとも３個の（メタ）アクロイルオキシ基を有する化合物としては、例えば、トリメチロールプロパントリ（メタ）アクリレート、トリメチロールエタントリ（メタ）アクリレート、グリセリントリ（メタ）アクリレート、ペンタグリセロールトリ（メタ）アクリレート、ペンタエリスリトールトリ−又はテトラ−（メタ）アクリレート、ジペンタエリスリトールトリ−、テトラ−、ペンタ−又はヘキサ−（メタ）アクリレート、トリペンタエリスリトールテトラ−、ペンタ−、ヘキサ−又はヘプタ−（メタ）アクリレートのような、３価以上の多価アルコールのポリ（メタ）アクリレート；分子内にイソシアナト基を少なくとも２個有する化合物に、水酸基を有する（メタ）アクリレートを、イソシアナト基に対して水酸基が等モル以上となる割合で反応させて得られ、分子中の（メタ）アクリロイルオキシ基の数が３個以上となったウレタン（メタ）アクリレート〔例えば、ジイソシアネートとペンタエリスリトールトリ（メタ）アクリレートの反応により、６官能のウレタン（メタ）アクリレートが得られる〕；トリス（２−ヒドロキシエチル）イソシアヌル酸のトリ（メタ）アクリレートが挙げられる。なお、ここには単量体を例示したが、これら単量体のままで用いてもよいし、例えば２量体、３量体などのオリゴマーの形になったものを用いてもよい。また、単量体とオリゴマーを併用してもよい。これらの（メタ）アクリレート化合物はそれぞれ単独又は２種以上を混合して用いられる。
【００６５】
分子中に少なくとも３個の（メタ）アクロイルオキシ基を有する化合物の市販品としては、例えば、新中村化学工業（株）の“ＮＫハ−ド  Ｍ１０１”（ウレタンアクリレート系）、“ＮＫエステル  Ａ−ＴＭＭ−３Ｌ”（ペンタエリスリトールトリアクリレート）、“ＮＫエステル  Ａ−ＴＭＭＴ”（ペンタエリスリトールテトラアクリレート）、“ＮＫエステル  Ａ−９５３０”（ジペンタエリスリトールペンタアクリレート）及び“ＮＫエステル  Ａ−ＤＰＨ”（ジペンタエリスリトールヘキサアクリレート）、日本化薬（株）の“ＫＡＹＡＲＡＤ  ＤＰＣＡ”（ジペンタエリスリトールヘキサアクリレート）、サンノプコ（株）の“ノプコキュア  ２００”シリーズ、大日本インキ化学工業（株）の“ユニディック”シリーズが挙げられる。
【００６６】
なお、硬化性化合物として分子中に少なくとも３個の（メタ）アクロイルオキシ基を有する化合物を用いる場合、必要に応じて、他の硬化性化合物、例えば、エチレングリコールジ（メタ）アクリレート、ジエチレングリコールジ（メタ）アクリレート、１，６−ヘキサンジオールジ（メタ）アクリレート、ネオペンチルグリコールジ（メタ）アクリレートのような、分子中に２個の（メタ）アクリロイルオキシ基を有する化合物を併用してもよいが、その使用量は、分子中に少なくとも３個の（メタ）アクロイルオキシ基を有する化合物１００重量部に対して、通常２０重量部までである。
【００６７】
硬化性塗料を紫外線で硬化させる場合は、硬化触媒として光重合開始剤を使用するのがよい。光重合開始剤としては、例えば、ベンジル、ベンゾフェノンやその誘導体、チオキサントン類、ベンジルジメチルケタール類、α−ヒドロキシアルキルフェノン類、ヒドロキシケトン類、アミノアルキルフェノン類、アシルホスフィンオキサイド類が挙げられ、必要に応じてそれらの２種以上を用いることもできる。光重合開始剤の使用量は、硬化性化合物１００重量部に対して、通常０．１〜５重量部である。
【００６８】
光重合開始剤の市販品としては、例えば、チバ・スペシャルティ・ケミカルズ（株）の“ＩＲＧＡＣＵＲＥ  ６５１”、“ＩＲＧＡＣＵＲＥ  １８４”、“ＩＲＧＡＣＵＲＥ  ５００”、“ＩＲＧＡＣＵＲＥ  １０００”、“ＩＲＧＡＣＵＲＥ  ２９５９”、“ＤＡＲＯＣＵＲ  １１７３”、“ＩＲＧＡＣＵＲＥ  ９０７”、“ＩＲＧＡＣＵＲＥ  ３６９”、“ＩＲＧＡＣＵＲＥ  １７００”、“ＩＲＧＡＣＵＲＥ  １８００”、“ＩＲＧＡＣＵＲＥ  ８１９”、“ＩＲＧＡＣＵＲＥ  ７８４”の如き、ＩＲＧＡＣＵＲＥ（イルガキュア）シリーズ及びＤＡＲＯＣＵＲ（ダロキュア）シリーズ、日本化薬（株）の“ＫＡＹＡＣＵＲＥ  ＩＴＸ”、“ＫＡＹＡＣＵＲＥ  ＤＥＴＸ−Ｓ”、“ＫＡＹＡＣＵＲＥ  ＢＰ−１００”、“ＫＡＹＡＣＵＲＥＢＭＳ”、“ＫＡＹＡＣＵＲＥ  ２−ＥＡＱ”の如き、ＫＡＹＡＣＵＲＥ（カヤキュア）シリーズが挙げられる。
【００６９】
硬化性塗料に導電性粒子を含有させることにより、硬化被膜に帯電防止性を付与することができる。導電性粒子としては、アンチモンがドープされた酸化錫、リンがドープされた酸化錫、酸化アンチモン、アンチモン酸亜鉛、酸化チタン、ＩＴＯ（インジウム錫酸化物）のような無機粒子が好ましく用いられる。
【００７０】
導電性粒子の粒子径は、通常０．５μｍ以下であり、硬化被膜の帯電防止性や透明性の点からは、平均粒子径で表して、好ましくは０．００１μｍ以上であり、また好ましくは０．１μｍ以下、より好ましくは０．０５μｍ以下である。導電性粒子の平均粒子径が小さい程、耐擦傷性樹脂板のヘイズを低くすることができ、透明性を高めることができる。
【００７１】
導電性粒子の使用量は、硬化性化合物１００重量部に対して、通常２〜５０重量部、好ましくは３〜２０重量部である。導電性粒子の使用量が多い程、硬化被膜の帯電防止性が向上する傾向にあるが、導電性粒子の使用量があまり多いと、硬化被膜の透明性が低下して好ましくない。
【００７２】
導電性粒子は、例えば、気相分解法、プラズマ蒸発法、アルコキシド分解法、共沈法、水熱法により製造することができる。また、導電性粒子の表面は、例えば、ノニオン系界面活性剤、カチオン系界面活性剤、アニオン系界面活性剤、シリコン系カップリング剤、アルミニウム系カップリング剤で表面処理されていてもよい。
【００７３】
硬化性塗料には、その粘度調整などを目的として、溶媒を含有させるのがよく、特に導電性粒子が含まれる場合、その分散のために溶媒を含有させるのがよい。導電性粒子及び溶媒を含有する硬化性塗料を調製する場合、例えば、導電性粒子及び溶媒を混合して、溶媒に導電性粒子を分散させた後、この分散液を硬化性化合物と混合してもよいし、硬化性化合物と溶媒を混合した後、この混合液に導電性粒子を分散させてもよい。
【００７４】
溶媒は、硬化性化合物を溶解することができ、かつ塗布後に容易に揮発しうるものであるのがよく、また塗料成分として導電性粒子を用いる場合は、それを分散させることができるものであるのがよい。溶媒の例としては、ジアセトンアルコール、メタノール、エタノール、イソプロピルアルコール、イソブチルアルコール、２−メトキシエタノール、２−エトキシエタノール、２−ブトキシエタノール、１−メトキシ−２−プロパノールのようなアルコール類、アセトン、メチルエチルケトン、メチルイソブチルケトン、ジアセトンアルコールのようなケトン類、トルエン、キシレンのような芳香族炭化水素類、酢酸エチル、酢酸ブチルのようなエステル類、水が挙げられる。溶媒の使用量は、硬化性化合物の性状などに合わせて、適宜調整すればよい。
【００７５】
硬化性塗料にレベリング剤を含有させる場合、シリコーンオイルが好ましく用いられ、その例としては、ジメチルシリコーンオイル、フェニルメチルシリコーンオイル、アルキル・アラルキル変性シリコーンオイル、フルオロシリコーンオイル、ポリエーテル変性シリコーンオイル、脂肪酸エステル変性シリコーンオイル、メチル水素シリコーンオイル、シラノール基含有シリコーンオイル、アルコキシ基含有シリコーンオイル、フェノール基含有シリコーンオイル、メタクリル変性シリコーンオイル、アミノ変性シリコーンオイル、カルボン酸変性シリコーンオイル、カルビノール変性シリコーンオイル、エポキシ変性シリコーンオイル、メルカプト変性シリコーンオイル、フッ素変性シリコーンオイル、ポリエーテル変性シリコーンオイルが挙げられる。これらのレベリング剤は、それぞれ単独で用いてもよいし、２種類以上混合して用いることもできる。レベリング剤の使用量は、硬化性化合物１００重量部に対して、通常０．０１〜５重量部である。
【００７６】
レベリング剤の市販品としては、例えば、東レ・ダウコーニング・シリコーン（株）の“ＳＨ２００−１００ｃｓ”、“ＳＨ２８ＰＡ”、“ＳＨ２９ＰＡ”、“ＳＨ３０ＰＡ”、“ＳＴ８３ＰＡ”、“ＳＴ８０ＰＡ”、“ＳＴ９７ＰＡ”、“ＳＴ８６ＰＡ”が挙げられる。
【００７７】
こうして得られる硬化性塗料を、前記基板の層（Ｂ）上に塗布して、硬化性塗膜とし、次いで硬化させて、硬化被膜とすることにより、本発明の耐擦傷性樹脂板が得られる。
【００７８】
硬化性塗料の塗布は、バーコート法、マイクログラビアコート法、ロールコート法、フローコート法、ディップコート法、スピンコート法、ダイコート法、スプレーコート法などのコート法により行えばよい。硬化性塗膜の硬化は、硬化性塗料の種類に応じて、エネルギー線の照射や加熱により行えばよい。
【００７９】
エネルギー線の照射により硬化させる場合、エネルギー線としては、例えば、紫外線、電子線、放射線が挙げられ、その強度や照射時間などの条件は、硬化性塗料の種類に応じて適宜選択される。また、加熱により硬化させる場合、その温度や時間などの条件は、硬化性塗料の種類に応じて適宜選択されるが、加熱温度は、基板が変形を起こさないよう、一般的には１００℃以下であるのが好ましい。硬化性塗料が溶媒を含有する場合は、塗布後、溶媒を揮発させた後に硬化性塗膜を硬化させてもよいし、溶媒の揮発と硬化性塗膜の硬化とを同時的に行ってもよい。
【００８０】
硬化被膜の厚さは、好ましくは０．５〜５０μｍであり、より好ましくは１〜２０μｍである。硬化被膜の厚さが小さい程、亀裂が生じ難くなる傾向にあるが、あまり小さいと、耐擦傷性が不十分になり好ましくない。
【００８１】
得られた耐擦傷性樹脂板には、必要に応じて、その表面に、コート法やスパッタ法、真空蒸着法などにより反射防止処理を施してもよい。また、別途作製した反射防止性のシートを耐擦傷性樹脂板の片面又は両面に貼合して、反射防止効果を付与してもよい。
【００８２】
かくして得られる耐擦傷性樹脂板は、透明性及び耐擦傷性に優れ、耐環境性にも優れるため、各種用途に用いることができるが、中でもディスプレイ保護板として好適に用いられる。保護されるディスプレイの種類としては、例えば、ＣＲＴディスプレイ、液晶ディスプレイ、プラズマディスプレイ、ＥＬディスプレイが挙げられる。また、保護されるディスプレイの用途としては、例えば、テレビやコンピューターのモニター、携帯電話やＰＨＳ（Personal Handy-phone System）、ＰＤＡ（Personal Digital Assistant）などの携帯型情報端末の表示窓、デジタルカメラやハンディ型ビデオカメラのファインダー部、携帯型ゲーム機の表示窓が挙げられる。本発明の耐擦傷性樹脂板は、特に液晶ディスプレイやＥＬディスプレイなどによる携帯型情報端末の表示窓保護板として好適に用いられ、とりわけ、携帯電話、特に表示窓を含む表示部が、不使用時には折りたたまれて操作ボタン部を覆う構造となった携帯電話の表示窓保護板として、有利な効果を発揮する。
【００８３】
本発明の耐擦傷性樹脂板から、ディスプレイ保護板を作製するには、まず必要に応じ、印刷、穴あけなどの加工を行い、必要な大きさに切断処理すればよい。しかるのちに、ディスプレイにセットすれば、ディスプレイを効果的に保護することができる。その際、基板の片面のみに硬化被膜が形成されてなる耐擦傷性樹脂板であれば、硬化被膜が形成された側が表側（視認者側）、硬化被膜が形成されていない側が裏側（ディスプレイ側）になるようにセットするのがよい。また、層（Ａ）の片面のみに層（Ｂ）が積層されてなる基板の両面に硬化被膜が形成されてなる耐擦傷性樹脂板であれば、層（Ｂ）側が表側、層（Ａ）側が裏側になるようにセットするのがよい。
【実施例】
【００８４】
以下、本発明の実施例を示すが、本発明はこれら実施例によって限定されるものではない。例中、含有量ないし使用量を表す％及び部は、特記ないかぎり重量基準である。
【００８５】
〔重合体（Ａ）〕
重合体（Ａ）として、以下のものを使用した。
重合体（Ａ１）：スチレン−アクリロニトリル共重合体〔ダイセルポリマー（株）の“セビアンＮ０８０”〕。
重合体（Ａ２）：スチレン−無水マレイン酸共重合体〔ノバケミカル社の“ダイラークＤ３３２”〕。
重合体（Ａ３）：スチレン−メタクリル酸共重合体〔東洋スチレン（株）の“Ｔ０８０”〕。
重合体（Ａ４）：スチレン−メタクリル酸共重合体〔大日本インキ化学工業（株）の“リュ−レックスＡ−１４”〕。
重合体（Ａ５）：スチレン重合体〔東洋スチレン（株）の“ＨＲＭ−４０”〕。
【００８６】
〔重合体（Ｂ）〕
重合体（Ｂ）として、重合体（Ｂ）として、メタクリル酸メチル９７．８％とアクリル酸メチル２．２％とからなる単量体のバルク重合により得られた熱可塑性重合体のペレットを使用した。
【００８７】
〔アクリル系ゴム粒子〕
アクリル系ゴム粒子として、最内層がメタクリル酸メチル９３．８％とアクリル酸メチル６％とメタクリル酸アリル０．２％とからなる単量体の重合により得られた硬質重合体であり、中間層がアクリル酸ブチル８１％とスチレン１７％とメタクリル酸アリル２％とからなる単量体の重合により得られた弾性重合体であり、最外層がメタクリル酸メチル９４％とアクリル酸メチル６％とからなる単量体の重合により得られた硬質重合体であり、最内層／中間層／最外層の重量割合が３５／４５／２０であり、中間層の弾性重合体の層の平均粒子径が０．２２μｍである、乳化重合法による球形３層構造のゴム粒子を使用した。
【００８８】
実施例１
〔基板の作製〕
層（Ａ）の原料として重合体（Ａ１）を４０ｍｍφ一軸押出機を用いて溶融混練し、また層（Ｂ）の原料として重合体（Ｂ）を２０ｍｍφ一軸押出機を用いて溶融混練し、両者をフィードブロックを介して両表層が層（Ｂ）となるように３層化し、次いでＴ型ダイを介して押し出し、ポリシングロールに両面が完全に接するようにして冷却して、厚さ１．０ｍｍの多層の基板を得た。この際、各層の厚さは、層（Ｂ）／層（Ａ）／層（Ｂ）＝０．０５ｍｍ／０．９ｍｍ／０．０５ｍｍとした。
【００８９】
〔硬化性塗料の調製〕
ジペンタエリスリトールヘキサアクリレート〔新中村化学工業（株）の“ＮＫエステル  Ａ−ＤＰＨ”〕２８部、光重合開始剤〔チバスペシャリティーケミカルズ（株）の“ＩＲＧＡＣＵＲＥ  １８４”〕１部、５酸化アンチモン微粒子ゾル〔触媒化成工業（株）の“ＥＬＣＯＭ−７５１４”；固形分濃度２０％〕８部、１−メトキシ−２−プロパノール３２部、イソブチルアルコール３２部、及びシリコーンオイル〔東レ・ダウコーニング・シリコーン（株）の“ＳＨ２８ＰＡ”〕０．０４５部を混合して硬化性塗料を調製した。
【００９０】
〔耐擦傷性樹脂板の製造〕
基板を１０ｃｍ×６ｃｍの大きさに切断し、硬化性塗料中に浸漬し、定速引上装置を用いて５ｍｍ／ｓｅｃの速度で引き上げることにより、その両表面に硬化性塗料の塗膜を形成した。次いで、室温で１分間乾燥し、さらに４５℃の熱風オーブン内で１０分間乾燥して溶媒を揮発させた後、この塗膜に、１２０Ｗの高圧水銀ランプを用いて、０．５Ｊ／ｃｍ2の紫外線を照射して硬化させ、耐擦傷性樹脂板を得た。この耐擦傷性樹脂板について、以下の評価を行い、結果を表１に示した。
【００９１】
〔硬化被膜の厚さ〕
膜厚測定装置〔Ｆｉｌｍｅｔｒｉｃｓ社の“Ｆ−２０”〕を用いて測定した。
【００９２】
〔透明性〕
ＪＩＳ  Ｋ７１０５に従って、全光線透過率（Ｔｔ）及びヘイズ（Ｈ）を測定した。
【００９３】
〔密着性〕
耐擦傷性樹脂板の表面に１ｍｍ間隔で１０×１０の升目をカッターナイフで作成し、セロハンテープ〔ニチバン（株）〕を密着させた後、一気に引き剥がした。この操作を３回繰り返した後に升目を観察し、硬化被膜の剥離が一つもなければ○、一つでも剥離した升目があれば×とした。
【００９４】
〔耐擦傷性〕
スチールウール＃００００を５００ｇ／ｃｍ2の荷重で１０往復させた。その際、硬化被膜表面と接触するスチールウールの形状は、２ｃｍ角の正方形（面積４ｃｍ2）とし、その辺と平行に繊維が並んだ状態とした。また、往復距離は１０ｃｍ（片道５ｃｍ）とし、１往復１秒の速度で、該繊維方向に往復させた。１０往復後、表面の傷つきの様子を目視で観察し、次の４段階で評価した。
Ａ：傷つきなし、Ｂ：１〜２本の傷、Ｃ：３〜１０本の傷、Ｄ：１０本を超える傷。
【００９５】
〔耐環境性〕
７ｃｍ×５ｃｍの試験片を切り出し、８０℃／８０％ＲＨの環境下に１０日間放置した後、硬化被膜の表面状態を目視で観察し、クラックが発生していなければ○、発生していれば×とした。また、４角が浮き上がる様に配置し、その高さを測定し、試験前に同様に測定した値との差を反り量とした。
【００９６】
実施例２
層（Ａ）の原料として、重合体（Ａ１）に代えて重合体（Ａ２）を使用した以外は、実施例１と同様の操作を行い、得られた耐擦傷性樹脂板の評価結果を表２に示した。
【００９７】
実施例３
層（Ａ）の原料として、重合体（Ａ１）に代えて重合体（Ａ３）を使用した以外は、を使用した以外は、実施例１と同様の操作を行い、得られた耐擦傷性樹脂板の評価結果を表２に示した。
【００９８】
実施例４
層（Ａ）の原料として、重合体（Ａ１）に代えて重合体（Ａ４）を使用した以外は、実施例１と同様の操作を行い、得られた耐擦傷性樹脂板の評価結果を表２に示した。
【００９９】
実施例５
重合体（Ｂ）８０部とアクリル系ゴム粒子２０部とを、スーパーミキサーで混合し、二軸押出機にて溶融混錬して、重合体（Ｂ）組成物をペレットとして得た。
【０１００】
層（Ａ）の原料として、重合体（Ａ１）に代えて重合体（Ａ４）を使用し、層（Ｂ）の原料として、重合体（Ｂ）に代えて上で得た重合体（Ｂ）組成物を使用した以外は、実施例１と同様の操作を行い、得られた耐擦傷性樹脂板の評価結果を表２に示した。
【０１０１】
実施例６
重合体（Ａ４）８５部と重合体（Ｂ）１５部とを、スーパーミキサーで混合し、二軸押出機にて溶融混錬して、重合体（Ａ４）組成物をペレットとして得た。
【０１０２】
層（Ａ）の原料として、重合体（Ａ１）に代えて上で得た重合体（Ａ４）組成物を使用した以外は、実施例１と同様の操作を行い、得られた耐擦傷性樹脂板の評価結果を表２に示した。
【０１０３】
比較例１
重合体（Ａ１）を、４０ｍｍφ一軸押出機を用いて溶融混練し、Ｔ型ダイを介して押し出し、ポリシングロールに両面が完全に接するようにして冷却して、厚さ１．０ｍｍの単層の基板を得た。この基板を用いて、実施例１と同様に耐擦傷性樹脂板の製造を行い、得られた耐擦傷性樹脂板の評価結果を表２に示した。
【０１０４】
比較例２
重合体（Ｂ）を、４０ｍｍφ一軸押出機を用いて溶融混練し、Ｔ型ダイを介して押し出し、ポリシングロールに両面が完全に接するようにして冷却して、厚さ１．０ｍｍの単層の基板を得た。この基板を用いて、実施例１と同様に耐擦傷性樹脂板の製造を行い、得られた耐擦傷性樹脂板の評価結果を表２に示した。
【０１０５】
比較例３
層（Ａ）の原料として、重合体（Ａ１）に代えて重合体（Ａ５）を使用した以外は、実施例１と同様の操作を行い、得られた耐擦傷性樹脂板の評価結果を表２に示した。この例では、硬化性塗料を塗布する前に基板を切断した際、層（Ａ）と層（Ｂ）との密着性が悪く、層間で剥離が見られたり、切断面でクラックが発生したりした。
【０１０６】
【表１】
2010030247.tif 000002